Brevet FR3037971A1 (20161230)
REVENDICATIONS1. Procédé de traitement d'une pièce en tantale ou en un alliage de tantale, comprenant les étapes consistant à : a) placer la pièce dans un four et chauffer le four sous vide à une température au moins égale à 1400°C ; b) former un multicouche carboné (1) dans la partie périphérique de la pièce, par injection, dans le four chauffé, d'une source carbonée gazeuse à une pression au plus égale à 10 mbar, le multicouche carboné comprenant au moins une couche Cl en carbure de tantale, qui est située à la surface de la pièce, et deux couches sous-jacentes C2 et C3 comprenant chacune une teneur en carbone différente et inférieure à la teneur en carbone de la couche C1; c) stopper la formation du multicouche carboné (1) par refroidissement de la pièce ; d) placer autour de la pièce un dispositif capable de piéger le carbone, l'oxygène et l'azote pour protéger la pièce du carbone ainsi que des éventuelles traces d'oxygène et d'azote présent(s) dans le four ; e) provoquer la diffusion de tout ou partie du carbone présent dans la couche Cl en direction des couches C2 et C3, par chauffage du four sous vide, la pièce étant maintenue dans le dispositif de protection ; et f) stopper la diffusion du carbone dans la pièce par refroidissement de la pièce sous vide avant que le carbone présent dans le multicouche carboné n'atteigne la partie centrale de la pièce ; moyennant quoi on obtient une pièce dont la surface est exempte de tantale sous la forme de TaC, dont la partie centrale est exempte de carbone et dont la partie située entre la surface et la partie centrale comprend du tantale et du carbone.\n<CLM>\1\tProcédé selon la revendication 1, dans lequel l'étape d) comprend les opérations consistant à : 3037971 16 i) placer la pièce dans une cavité fermée dont les parois sont en un matériau attirant le carbone, l'oxygène et l'azote, ledit matériau étant de préférence en tantale ; et ii) purger la cavité à l'aide d'un gaz inerte de manière à évacuer du four 5 tout gaz susceptible de contenir au moins l'un des éléments atomiques choisis parmi le carbone, l'oxygène et l'azote.\n<CLM>\1\tProcédé selon la revendication 1 ou la revendication 2, dans lequel l'étape a) comprend les opérations consistant à : 10 i) introduire la pièce dans le four ; ii) mettre sous vide le four ; et iii) chauffer progressivement le four jusqu'à atteindre une température de travail comprise entre 1500 et 1700°C. 15\n<CLM>\1\tProcédé selon l'une quelconque des revendications 1 à 3, dans lequel l'étape b) comprend l'injection de la source carbonée gazeuse dans le four selon un débit compris entre 1 et 100 L.h-1 et à une pression d'injection inférieure ou égale à 10 mbar.\n<CLM>\1\tProcédé selon la revendication 4, dans lequel l'injection de la source 20 carbonée gazeuse à l'étape b) est réalisée à une pression d'injection de 5 mbar pour un débit de 20 L.h-1 et dans un four chauffé à une température de 1600°C.\n<CLM>\1\tProcédé selon l'une quelconque des revendications 1 à 5, dans lequel l'étape e) comprend le chauffage du four à une température de 1600°C et à une pression 25 de 10-2 mbar.\n<CLM>\1\tProcédé selon l'une quelconque des revendications 1 à 6, dans lequel la source carbonée gazeuse utilisée à l'étape b) est de l'éthylène.30